СПОСОБ ДЕКОРИРОВАНИЯ ЖЕЛЕЗОБЕТОННОЙ СТРОИТЕЛЬНОЙ ПАНЕЛИ
METHOD OF DECORATING REINFORCED CONCRETE STRUCTURAL PANEL

Изобретение относится к области производства строительных железобетонных панелей.
Известен способ декорирования железобетонной строительной панели, включающий внесение в поверхностный слой отформованной неотвержденной панели частиц неорганического материала (порошка), автоклавную обработку; нанесение защитного слоя органического материала (прозрачного лака) с последующим его отверждением [1].
Задача изобретения состоит в повышении атмосферостойкости железобетонной панели.
Технический результат достигается тем, что по способу декорирования железобетонной строительной панели, включающему внесение в поверхностный слой отформованной неотвержденной панели частиц неорганического материала, автоклавную обработку, в качестве частиц неорганического материала используют черный королек фракции 1,25-2,5 мм, получаемый из шлакового расплава ваграночным методом, причем до автоклавной обработки поверхность панели с внесенным корольком оплавляют.
Для декорирования железобетонной строительной панели используют черный королек фракции 1,25-2,5 мм, получаемый из шлакового расплава ваграночным методом, согласно которому на установке для получении шлаковаты отключают подачу пара. При этом из центрифуги будут вылетать капли расплава шаровидной формы, деформирующиеся при ударе. При остывании капель шлакового расплава образуется черный королек [2].
Способ поясняется примерами.
1. В поверхностный слой отформованной неотвержденной железобетонной панели хаотично вносят (посыпают с высоты 1-1,2 м) черный королек фракции 1,25-2,5 мм, получаемый из шлакового расплава ваграночным методом. Затем панель выдерживают до отверждения, а ее поверхность с внесенным корольком оплавляют плазмой, например, с использованием генератора плазмы с открытым многодуговым разрядом (плазмообразующий газ - воздух). После этого изделие направляют на автоклавную обработку (подъем давления пара до 0,8-0,9 МПа 1,5 ч, выдерживание при температуре 120-130°С - 5-6 ч, спуск давления 2-2,5 ч), после которой его охлаждают до комнатной температуры.
2. В поверхностный слой отформованной неотвержденной железобетонной панели в виде рисунка (по трафарету) вносят (втапливают на глубину 0,5-1 мм посредством прикатывания) черный королек фракции 1,25-2,5 мм, получаемый из шлакового расплава ваграночным методом. Затем панель выдерживают до отверждения, ее поверхность с внесенным корольком оплавляют плазмой, например, с использованием плазменной высокочастотной индукционной установки (плазмообразующий газ - воздух). После этого изделие направляют на автоклавную обработку (подъем давления пара до 0,8-0,9 МПа 1,5 ч, выдерживание при температуре 120-130°C - 5-6 ч, спуск давления 2-2,5 ч), после которой его охлаждают до комнатной температуры.
Предложенный способ не сложен, позволяет существенно повысить атмосферостойкость железобетонной панели за счет образования на ее поверхности защитного стекловидного слоя.
Источники информации
1. JP 63-46036, 1989.